(57)【要約】【課題】  高容量で急速充電特性，急速放電特性に優れた二次電池を提供する。【解決手段】  正極と負極が電解液を介してなる二次電池において、前記正極或いは負極のうちいずれかは、充放電反応に関与する物質粒子を含有し、該粒子は、少なくとも２以上の充電もしくは放電反応に関与できる相からなり、且つ前記相の少なくとも１相が溶解して形成される細孔を有し、且つクラックを有することを特徴とする。【効果】  高容量で、急速充放電特性が改善された二次電池が得られた。【選択図】図３
2005050800.tif 000002
【特許請求の範囲】
【請求項１】
正極と負極が電解液を介してなる二次電池において、前記正極或いは負極は、充放電反応に関与する物質粒子を含有し、該粒子は、少なくとも２以上の相からなり、且つ前記相の少なくとも１相が細孔を有する電極からなり、二次電池の出力が５８０Ｗ／ｌ以上で
１５分以上の放電が可能であることを特徴とする二次電池。
【請求項２】
正極と負極が電解液を介してなる二次電池において、前記正極或いは負極は、充放電反応に関与する物質粒子を含有し、該粒子は、少なくとも２以上の相からなり、且つ前記相の少なくとも１相が細孔を有し、且つクラックを有する電極からなり、二次電池の出力が５８０Ｗ／ｌ以上で１５分以上の放電が可能であることを特徴とする二次電池。
【請求項３】
正極と負極が電解液を介してなる二次電池において、前記正極或いは負極は、充放電反応に関与する物質粒子を含有し、該粒子は、少なくとも２以上の相からなり、且つ前記相の少なくとも１相が溶解或いは蒸発して形成される細孔を有する電極からなり、二次電池の出力が５８０Ｗ／ｌ以上で１５分以上の放電が可能であることを特徴とする二次電池。
【請求項４】
正極と負極が電解液を介してなる二次電池において、前記正極或いは負極は、充放電反応に関与する物質粒子を含有し、該粒子は、少なくとも２以上の相からなり、且つ前記相の少なくとも１相が溶解或いは蒸発して形成される細孔を有し、且つ充電生成物或いは放電生成物の生成により形成されるクラックを有する電極からなり、二次電池の出力が580Ｗ／ｌ以上で１５分以上の放電が可能であることを特徴とする二次電池。
【請求項５】
請求項１〜４の二次電池において、前記粒子は、少なくとも一つ以上の相を有するカーボンであり、該カーボン表面には前記相のうち少なくとも１相が溶解もしくは蒸発してなる細孔を有することを特徴とする二次電池。
【請求項６】
請求項１〜４の二次電池において、前記粒子は少なくとも２種類以上の元素を含有する酸化物或いは硫化物であり、該酸化物或いは硫化物は第１の相と該第１の相に析出した少なくとも１種の第２相を有し、該第２相のうち少なくとも１相が溶解或いは蒸発してなる細孔を有することを特徴とする二次電池。
【請求項７】
正極と負極が電解液を介してなる二次電池において、前記負極は水素吸蔵合金粒子を有し、該粒子はマグネシウム，ランタン，セリウム，プラセオジウム，ネオジウム，チタン，ジルコニウム，ハフニウム，ニオブ、パラジウム，イットリウム，スカンジウム，カルシウム，アルミニウム，コバルト，クロム，バナジウム，マンガン，スズ，硼素，モリブテン，タングステン，カーボン，鉛，鉄，ニッケル，カリウム，ナトリウム，リチウムの一つ以上を含有する合金から構成され、少なくとも２以上の相からなり、且つ前記相の少なくとも１相が溶解或いは蒸発して形成される細孔を有することを特徴とする二次電池。
【請求項８】
正極と負極が電解液を介してなる二次電池を使用する電源システムにおいて、前記正極或いは負極は、充放電反応に関与する物質粒子を含有し、該粒子は、少なくとも２以上の相からなり、且つ前記相の少なくとも１相が細孔を有し、且つクラックを有する電極からなり、二次電池の出力が５８０Ｗ／ｌ以上で１５分以上の放電が可能であることを特徴とする二次電池と燃料電池，太陽電池，空気電池，ナトリウム−硫黄電池のうち少なくとも一つとを混合し、該二次電池を高出力での放電時に使用することを特徴とする電源及びそのための運転制御部を備えた電源システム。
【発明の詳細な説明】
【技術分野】
【０００１】
本発明は二次電池と二次電池を用いたシステムに係り、特に急速充電及び急速放電特性に優れた二次電池とこれを使用した電源システムに関する。
【背景技術】
【０００２】
各種の小形コードレス機器の急速な普及とともに電源となる電池の需要が増大しているが、特に使い易さの点から一回の充電による機器の使用時間を長くできる高容量化の要求が高まっている。高容量化に対する消費者の要求は根強いものがある。近年、開発が急速に進められたものとしてニッケル−金属水素化物電池とリチウム二次電池がある。ニッケル−金属水素化物電池では、水素吸蔵合金を主成分とする負極が用いられる。ニッケル−金属水素化物電池は、電池電圧，放電特性などにおいてニッケル−カドミウム電池とほとんど同じで互換性を有しており、且つ電池容量が５０〜１００％増加することが期待できる電池として注目されている。また、リチウム二次電池は、電池電圧が高く、軽いためニッケル−金属水素化物電池と同様に高容量の電池である。
【０００３】
電池の使い勝手を考えるならば、いかに短時間で充電ができるかを示す急速充電特性の向上が要求される。また、電気自動車のような大電流放電を必要とする機器側から考えると、急速放電特性が重要である。鉛電池やニッケル−カドミウム電池では急速充電特性も急速放電特性もある程度満足のいく特性が得られているが、ニッケル−金属水素化物電池やリチウム二次電池では急速充電も急速放電も満足のいくものではない。
【０００４】
従来、ニッケル−金属水素化物電池については急速充放電特性を改善するためにいくつかの方法が考えられている。例えば、平均粒径が５ミクロン以下の超微粒子からなる水素吸蔵合金電極を用いたり（特開昭60−119079号）、結着剤を含むシート状水素吸蔵合金電極に直径３０ミクロン以上の細孔を設けたり（特開昭61−153947号）、水素吸蔵合金粒子(母粒子)の表面に平均粒子径が１／１０〜１／２００の金属単体，ニッケル基合金，ステンレス鋼の粒子で被覆することや（特開昭64−6366号）、無定形，微晶質，長距離の構造的秩序を欠如する多結晶を組み合わせた無秩序な多成分物質からなる水素吸蔵合金を用いる（特公平4−80512号）などがある。また、リチウム電池では、集電体の表面をニッケルやチタンで被覆（特開平5−159781 号）したり、炭素材料に膨張化処理をしてクラックを発生（特開平3−134970号）させて急速充放電特性を改善している。
【０００５】
【特許文献１】特開昭６０−１１９０７９号公報
【特許文献２】特開昭６１−１５３９４７号公報
【特許文献３】特開昭６４−６３６６号公報
【特許文献４】特公平４−８０５１２号公報
【特許文献５】特開平５−１５９７８１号公報
【特許文献６】特開平３−１３４９７０号公報
【発明の開示】
【発明が解決しようとする課題】
【０００６】
一般に電極は、電池反応に関与する物質の粒子を微粒子化した後、結着剤を加えてシート状に接着したり、焼結法により粒子と粒子を結合させることによって多孔質な極板を作製する。従って粒子の平均粒径を小さくすれば電池反応に関与する物質層の反応場の面積も増加する。しかし、実際には電池反応に関与する物質を微粒子化するほど粒子は電極からの脱落が多くなり、このため容量が低下したり、微粒子化する過程で電池反応に関与する物質表面に不純物による皮膜が生成し、電池反応を阻害する要因となって急速充放電特性が反って悪くなるなどの問題がある。
【０００７】
ここで、電池反応に関与する物質表面に孔を形成すれば反応面積向上に効果があると考えられるが、結着剤との接触部分や粒子と粒子の間隙層に細孔を形成してもその効果はない。電極に複数個の孔を設けることは、反応面積向上よりむしろ電極の電池反応に関与する物質の充填密度低下を招き、実際には容量が低下する。さらに、こうした孔の生成は粒子と粒子の間の電気的接触を低下させるため、急速充放電特性はかえって悪くなる。とどまることのないクラックの生成も同様である。
【０００８】
導電性の粒子を電池反応に関与する物質粒子のまわりに配置する方法，配置する粒子の形状は繊維状のものでも膜状ものでもよく、粒子の種類も導電性を阻害しないものであるならば、カーボンや金属などの他、反応触媒でもよい。しかし、このような物質な電池反応に関与する物質としての作用がない、或いは作用が低いものは添加すると容量密度を低下させるという問題も生じる。
【０００９】
電池反応に関与する物質の結晶構造を、無定形や微晶質，結晶性の低い多結晶を組み合わせた無秩序な多成分物質とする方法は、無秩序構造とすることで貯蔵部位と活性部位とが現れ、クラック，孔，粒界の存在のみに依存しない実質的な表面積の増大が得られる。上記のような無秩序物質は、粒界も無秩序で明確でなく、そのため充放電時の膨張収縮による応力も緩和され、亀裂や孔が生成しずらいことから、粒子と粒子の間の電気的接触を低下させることがなく、貯蔵容量は大きく、サイクル寿命も長い。しかし、急速充放電における電池反応は、表面の電荷移動反応が律速であり、物質内部に三次元的に貯蔵部位と活性部位をたくさん作っても、表面の反応面積が小さければ、電荷移動律速となり、急速充放電の速度に追いつかない。すなわち、表面での電荷移動が円滑に進む方法，表面の反応面積の増大を考えなければならない。
【００１０】
集電体に被覆する方法はその手段はさまざまであるが、集電体と電池反応に関与する物質との接触抵抗を小さくするために行われる。しかし、実際には集電体と電池反応に関与する物質との接触抵抗よりも電極内部の抵抗、例えば、粒子と粒子の間の接触抵抗や、粒子と電解液との間の界面の反応抵抗の方がはるかに大きい。
【００１１】
材料の膨張化処理はクラック形成を容易にするため、表面の反応面積の増大には有効である。しかし、格子体積が膨張することにより、充放電の可逆性が損なわれたり、放電容量が低下するなどの欠点が生じる。
【００１２】
このように、電池の急速充放電特性を改善するのに有効な方法は見出されていない。
【００１３】
本発明は二次電池の急速充放電特性を改善し、広い用途に用いられる二次電池と二次電池を用いた電源システムを提供することを目的とする。
【課題を解決するための手段】
【００１４】
本発明は、出力が５８０Ｗ／ｌ以上で１５分以上の放電が可能な二次電池を提供する。
【００１５】
本発明の二次電池は、正極或いは負極が、充放電反応に関与する物質粒子を含有し、該粒子は、少なくとも２以上の相からなり、且つ前記相の少なくとも１相が細孔を有する電極からなることを特徴とする。
【００１６】
該粒子は、少なくとも２以上の相からなり、且つ前記相の少なくとも１相が細孔を有し、且つクラックを有することを特徴とする。
【００１７】
また、前記相の少なくとも１相が溶解或いは蒸発して形成される細孔を有することを特徴とする。
【００１８】
該粒子は、前記相の少なくとも１相が溶解或いは蒸発して形成される細孔を有し、且つ充電生成物或いは放電生成物の生成により形成されるクラックを有することを特徴とする。
【００１９】
前記相のうち少なくとも２相が単独では異なる充電容量もしくは放電容量を示す充電もしくは放電反応に関与が可能な物質であることを特徴とする。充電容量もしくは放電容量のそれぞれの大きさは問題ではない。２相の充電容量もしくは放電容量を比較してその値が異なっていることが応力破壊を招き、すなわちクラックの形成に必要である。
【００２０】
前記相のうち少なくとも２相が充電もしくは放電反応において異なる膨張率もしくは収縮率を示す物質であることを特徴とする。膨張率もしくは収縮率のそれぞれの大きさは問題ではない。２相の膨張率もしくは収縮率を比較してその値が異なっていることが応力破壊を招き、すなわちクラックの形成に必要なのである。膨張率もしくは収縮率はＸ線回折測定結果より求めた格子定数の増加或いは減少から格子体積の膨張率或いは収縮率を求めることができる。
【００２１】
該粒子は、前記相のうち充電もしくは放電反応に関与が可能な相の少なくとも１相の、細孔の、それらの境界の、及びこれらのいずれかの組み合わせからなる群より選ばれた少なくとも一つの領域でクラックが生成することを特徴とする。クラックは充電もしくは放電反応に関与しない相や内部に存在する溶解或いは蒸発しきれずに残った相をピン止めにし、それ以上クラックが広がることがない。従って、クラックが進行し、深い亀裂から空洞を生成して、電気的接触が断たれることはない。しかし、充電もしくは放電反応に関与する相が２相以上存在し、それぞれの相の充電容量或いは放電容量が異なることや、膨張率が異なること、細孔が存在することなど、クラックの発生源は極めて多くあり、短いクラックが多数生じて、表面の反応面積を増大させることができる。さらに本発明の粒子は充電もしくは放電反応に関与する相と相との間の境界が明確である。従って、クラックはこの境界に沿っても形成することができる。
【００２２】
該粒子は、クラックが、電池の充電反応，放電反応、これらに類似の反応，電解液，酸，アルカリ，酸化剤，還元剤のうち少なくとも一つとの反応、およびこれらのいずれかの組み合わせからなる群より選ばれた少なくとも一つの手段で形成されることを特徴とする。類似の反応とは、ニッケル−金属水素化物二次電池の水素吸蔵合金で言えば、例えば、気相中の水素と水素を吸蔵放出できる温度及び圧力で反応させることである。或いは、液相中で水素ガスの発生を伴う反応を使って、合金に水素を吸蔵させる反応である。リチウム二次電池で言えば、例えば、リチウムと熱力学的に反応させることである。電解液との反応とは、ニッケル−金属水素化物二次電池の水素吸蔵合金で言えば、ニッケル−金属水素化物二次電池で一般に用いられている電解液と合金の腐食或いは酸化反応である。リチウム二次電池で言えば、負極或いは正極表面における電解液の分解反応、または、負極或いは正極中の不純物や、活性サイト、例えばラジカルと電解液との反応である。
【００２３】
前記細孔は、前記電解液と接触する前記粒子表面に存在することを特徴とする。本細孔は電池反応に寄与するものであるので、少なくとも電解液と接触する前記粒子表面に存在していればよい。
【００２４】
本発明の電池の電極を構成する、充放電反応に関与する物質粒子は、該粒子表面は細孔を有し、該細孔表面の組成は該細孔周囲の前記粒子表面の組成と異なることを特徴とする。該粒子はいわゆる一次粒子である。粒子を集合させることにより粒子間で形成される細孔などとは異なり、溶解或いは蒸発した相に存在する元素や溶解などによる相と他の相の粒界に存在する元素などにより、溶解などによってできた細孔の表面には、活性な皮膜を有することができる。
【００２５】
前記粒子は複数の相から構成され、前記細孔は相のうち少なくとも一種の相が溶解或いは蒸発されてなり、前記細孔表面には少なくとも一種の遷移金属もしくは貴金属を有することを特徴とする。例えば、遷移金属或いは貴金属の酸化物，水酸化物，炭酸塩，キレート錯体，異種の金属との固溶体の皮膜の状態である。
【００２６】
前記粒子が合金からなる場合は、少なくとも２種以上の元素を含有する合金であり、該合金は第１の相と該第１の相に析出した少なくとも一つの第２の相を有し、該第２の相のうち少なくとも１相が溶解或いは蒸発してなる細孔を有するものである。該第２の相のうち少なくとも１相が単独では該第１の相とは異なる充電容量もしくは放電容量を示す充電もしくは放電反応に関与が可能な物質であることを特徴とする。さらに、前記粒子にクラックが形成されることを特徴とする。
【００２７】
前記粒子の主成分がカーボンからなる場合は、少なくとも１種以上の相を有するカーボンであり、該カーボン表面には前記相のうち少なくとも１相が溶解もしくは蒸発してなる細孔を有することを特徴とする。前記細孔は、電解液と接することのできる面のみに存在し、電解液と接することのできない粒子内部では細孔が存在しないようにしてもよい。前記粒子がカーボンと添加成分からなる場合は、前記一つ以上の相は、添加成分又は添加成分とカーボンとの化合物からなるものであってもよい。前記相のうち少なくとも１相が単独では該カーボンとは異なる充電容量もしくは放電容量を示す充電もしくは放電反応に関与が可能な物質であることを特徴とする。また、前記粒子にクラックが形成されることを特徴とする。
【００２８】
前記粒子が酸化物或いは硫化物からなる場合は少なくとも２種類以上の元素を含有する酸化物或いは硫化物であり、これらの化合物は第１の相と該第１の相に析出した少なくとも１種の第２相を有し、該第２相のうち少なくとも１つの相が溶解或いは蒸発してなる細孔を有することを特徴とする。該第２の相のうち少なくとも１相が単独では該第１の相とは異なる充電容量もしくは放電容量を示す充電もしくは放電反応に関与が可能な物質であることを特徴とする。前記粒子にクラックが形成されることを特徴とする。
【００２９】
前記粒子は平均粒径が２ミリメーター以下の粒子よりなり、該粒子の平均粒径の２分の１以下１５０分の１以上の平均径の細孔を有することを特徴とする。本粒径はいわゆる一次粒子である。本発明の充放電反応に関与する物質は粒径が２ミリメーター以下、好ましくは２０ナノメーター以上５００マイクロメーター以下の粒子であり、結着剤を用いて粒子を接着するか，機械的に圧粉するか，熱的に焼結するか，化学的に凝集させるかのいずれかの方法で多孔質電極とする。前記粒子が２ミリメーターよりも大きいと、本発明の細孔を設けても特性改善の顕著な効果は認められない。好ましくは２０ナノメーター以上５００マイクロメーター以下の活物質粒子で本発明の効果が認められる。
【００３０】
該細孔の平均径は粒子の平均粒径の２分の１以下１５０分の１以上、好ましくは５分の１以下５０分の１以上である。該細孔の平均径が粒子の平均粒径の２分の１よりも大きいと電解液の保持力が低下し、保液量が減少して反応場の面積が減少する。また、１５０分の１よりも小さいと気泡が抜けにくいために電解液が保持されず反応場の面積が減少する。
【００３１】
前記粒子は前記細孔の占める表面積が粒子表面積の０.１５％ から８０％範囲であることを特徴とする。
【００３２】
前記粒子に存在する該細孔は前記粒子の表面積の０.１５％ 以上８０％以下、好ましくは１０％以上５０％以下の細孔面積を占める。０.１５％ より小さい場合には特性改善の効果は小さく、８０％より大きい場合には前記粒子の充填密度が低下するため容量密度が低下する。
【００３３】
前記粒子は前記細孔の占める割合は、粒子体積の０.２ 体積％から６０体積％の範囲であることを特徴とする。
【００３４】
該細孔の占める割合は、粒子体積の０.２ 体積％から６０体積％、好ましくは１体積％から４０体積％の範囲である。０.２ 体積％より小さい場合には特性改善の効果は小さく、６０体積％より大きい場合は活物質の充填密度が低下するため容量密度が低下する。
【００３５】
前記相のうち充電もしくは放電反応に関与が可能な相の少なくとも２相の単独での充電容量もしくは放電容量が、その大きさの小さい方の充電容量もしくは放電容量に対する大きい方の充電容量もしくは放電容量の比で、１.０５ 以上であることを特徴とする。
【００３６】
前記相のうち充電もしくは放電反応に関与が可能な相の少なくとも２相の単独での充電容量もしくは放電容量が、その大きさの小さい方の充電容量もしくは放電容量に対する大きい方の充電容量もしくは放電容量の比で、１.０５ 以上、好ましくは１.５から３.５の範囲である。１.０５ より小さい場合にはクラックが生成されにくく、特性改善の効果は小さい。
【００３７】
前記相のうち充電もしくは放電反応に関与が可能な相の少なくとも２相の充電もしくは放電反応において生じる体積膨張率もしくは収縮率が、その大きさの小さい方の膨張率もしくは収縮率に対する大きい方の膨張率もしくは収縮率の比で、１.１ 以上であることを特徴とする。
【００３８】
前記相のうちいずれか２相の充電もしくは放電反応において生じる体積膨張率もしくは収縮率が大である相の膨張率もしくは収縮率の、小である相の膨張率もしくは収縮率に対する比が１.１以上、好ましくは１.７から４.５ の範囲である。１.１ より小さい場合にはクラックが生成されにくく、特性改善の効果は小さい。
【００３９】
負極が水素吸蔵合金粒子を有する場合は、該粒子はマグネシウム，ランタン，セリウム，プラセオジウム，ネオジウム，チタン，ジルコニウム，ハフニウム，ニオブ，パラジウム，イットリウム，スカンジウム，カルシウム，アルミニウム，コバルト，クロム，バナジウム，マンガン，スズ，硼素，モリブテン，タングステン，カーボン，鉛，鉄，ニッケル，カリウム，ナトリウム，リチウム、の一つ以上を含有する合金から構成され、少なくとも２以上の相からなり、且つ前記相の少なくとも１相が溶解或いは蒸発して形成される細孔を有することを特徴とする。
【００４０】
例えば、前記溶解される相は、母相のなかに分散された状態である。前記溶解される相は、アルカリに可溶な相である。本発明において溶解して形成される相には、酸，アルカリ，酸化剤，還元剤により溶解されるもの及び、反応ガスと接触して蒸発して形成されるものを含む。さらに、ガスアトマイズ法のように、微量の酸素を粒子内部および表面に含有し、溶融状態にある金属元素と酸素とが反応してガス状の酸化物に変化し、これが蒸発して粒子に細孔を形成するものも本発明に含む。上記ガス状の酸化物は冷却過程で固体の酸化物に変化し体積収縮によって粒子内部にも細孔を形成することができ、これも本発明に含む。
【００４１】
前記水素吸蔵合金粒子は、充電生成物或いは充放電時の副生成物の生成により、前記相のうち充電もしくは放電反応に関与が可能な相の少なくとも１相の、細孔の、それらの境界の、及びこれらのいずれかの組み合わせからなる群より選ばれた少なくとも一つの領域でクラックが生成することを特徴とする。充電生成物とは例えば金属水素化物や水素の固溶相である。また、充放電時の副生成物とは水素吸蔵合金粒子を構成する元素の水酸化物或いは酸化物，析出物などである。
【００４２】
前記相のうち少なくとも２相が単独では異なる充電容量もしくは放電容量を示す充電もしくは放電反応に関与が可能な物質であることを特徴とする。
【００４３】
上記合金（金属間化合物）をアーク溶解または高周波溶解，粉霧法，溶湯急冷などにより作製し、溶湯をアルカリに可溶な相や充電もしくは放電反応に関与が可能な第二の相が得られる温度に徐冷または保持して作製することができる。
【００４４】
前記の水素吸蔵合金粒子を有する負極においては、溶解される相はアルミニウム，バナジウム，マンガン，スズ，硼素，マグネシウム，モリブデン，タングステン，ジルコニウム，カリウム，ナトリウム，リチウム，ニッケル，チタンのうち少なくとも一つを４０重量％以上含有することが好ましい。前記成分の含有量が前記範囲にある相は、溶解して細孔を形成するのに適しており、良好な細孔を形成することができる。
【００４５】
この溶解される相は、アルカリ電解液に極めて可溶な相を形成するものである。
【００４６】
焼結或いは溶解、または、メカニカルアロイング法やメカニカルグラインディング法により混合することによっても作製することができる。合金化の度合はメカニカルアロイング法やメカニカルグラインディング法では回転数や時間を適正化することにより、均一化させないようにしてアルカリに溶解する相や充電もしくは放電反応に関与が可能な第二の相を偏析させて目的の負極（或いは負極を構成する粒子）を作製する。
【００４７】
前記細孔は前記電解液に溶解されて形成されるものでもよい。電解液は一般にニッケル水素電池に用いられているものでよい。前記細孔は、電解液と接することのできる面のみに存在し、電解液と接することのできない粒子内部では細孔が存在しないようにしてもよい。
【００４８】
本発明の二次電池において、前記負極は、カーボンを主成分としてなり、該カーボンは鉄，ニッケル，イオウ，硼素，モリブデン，タングステン，バナジウム，ニオブ，シリコン，スズ，リチウム，ナトリウム，カリウム，鉛，銀の少なくとも一つの単体或いは酸化物からなる少なくとも一つの相を含有し、該相の少なくとも１相が酸，アルカリ，酸化剤，還元剤の少なくとも一つにより溶解或いは蒸発して形成される細孔を有するものであることができる。前記負極は、例えばリチウム二次電池負極に適応することが好ましい。
【００４９】
前記負極粒子は、充電生成物或いは充放電時の副生成物の生成により、前記相のうち充電もしくは放電反応に関与が可能な相の少なくとも１相の、細孔の、それらの境界の、及びこれらのいずれかの組み合わせからなる群より選ばれた少なくとも一つの領域でクラックが生成することを特徴とする。
【００５０】
前記相のうち少なくとも１相が単独では該カーボンと異なる充電容量もしくは放電容量を示す充電もしくは放電反応に関与が可能な物質であることを特徴とする。
【００５１】
本発明の二次電池において、前記正極或いは負極は導電性高分子からなり、或いは前記導電性高分子は鉄，ニッケル，イオウ，硼素，モリブデン，タングステン，バナジウム，ニオブ，シリコン，スズ，鉛，リチウム，ナトリウム，カリウム，銀の少なくとも一つの単体或いは酸化物からなる少なくとも一つの相を含有し、該相の少なくとも１相が酸，アルカリ，酸化剤，還元剤の少なくとも一つにより溶解或いは蒸発して形成される細孔を有することができる。前記正極或いは負極は、例えばリチウム二次電池正極或いは負極に適応することが好ましい。
【００５２】
前記正極或いは負極粒子は、充電生成物，放電生成物、或いは充放電時の副生成物の生成により、前記相のうち充電もしくは放電反応に関与が可能な相の少なくとも１相の、細孔の、それらの境界の、及びこれらのいずれかの組み合わせからなる群より選ばれた少なくとも一つの領域でクラックが生成することを特徴とする。
【００５３】
前記相のうち少なくとも１相が単独では該導電性高分子と異なる充電容量もしくは放電容量を示す充電もしくは放電反応に関与が可能な物質であることを特徴とする。
【００５４】
本発明の二次電池において、前記負極はニッケル，シリコン，ゲルマニウム，マグネシウム，銅，マンガン，ニオブ，硼素，銀の少なくとも一つを有する合金から構成され、少なくとも２以上の相からなり、該相の少なくとも１相が酸，アルカリ，酸化剤，還元剤の少なくとも一つにより溶解或いは蒸発して形成される細孔を有することを特徴とする。前記負極は、例えばリチウム二次電池負極に適応することが好ましい。
【００５５】
前記負極粒子は、充電生成物、或いは充放電時の副生成物の生成により、前記相のうち充電もしくは放電反応に関与が可能な相の少なくとも１相の、細孔の、それらの境界の、及びこれらのいずれかの組み合わせからなる群より選ばれた少なくとも一つの領域でクラックが生成することを特徴とする。
【００５６】
前記相のうち少なくとも２相が単独では異なる充電容量もしくは放電容量を示す充電もしくは放電反応に関与が可能な物質であることを特徴とする。
【００５７】
本発明の二次電池において、前記正極は鉛，マンガン，バナジウム，鉄，ニッケル，コバルト，銅，クロム，モリブデン，チタン，ニオブ，タンタル，ストロンチウム，ビスマス，タングステン，硼素の少なくとも一つを含有する酸化物，或いはチタン，モリブデン，鉄，タンタル、ストロンチウム，鉛，ニオブ，銅，ニッケル，バナジウム，ビスマス，マンガンの少なくとも一つを含有する硫化物、又は前記酸化物或いは硫化物とリチウムを含有する複合酸化物からなる第１相と、アルミニウム，スズ，硼素，マグネシウム，カリウム，ナトリウム、バナジウムのうち少なくとも一つの単体或いは酸化物を含む少なくとも一つの第２相とが含有されており、該第２相のうちの少なくとも一つの相が酸，アルカリ，酸化剤，還元剤により溶解して形成される細孔を有することを特徴とする。前記正極は、例えばリチウム二次電池正極に適応することが好ましい。
【００５８】
本発明の二次電池において、前記正極は鉛，マンガン，バナジウム，鉄，ニッケル，コバルト，銅，クロム，モリブデン，チタン，ニオブ，タンタル，ストロンチウム，ビスマス，硼素，タングステン，アルミニウム，スズ，マグネシウム，カリウム，ナトリウムの少なくとも一つを含有する酸化物、或いはチタン，モリブデン，鉄，タンタル，ストロンチウム，鉛，ニオブ，銅，ニッケル，バナジウム，ビスマス，マンガン、アルミニウム，スズ，硼素，マグネシウム，カリウム，ナトリウムの少なくとも一つを含有する硫化物、又は前記酸化物或いは硫化物とリチウムを含有する複合酸化物の少なくとも２以上の相からなり、且つ前記相のうち少なくとも２相が単独では異なる充電容量もしくは放電容量を示す充電もしくは放電反応に関与が可能な物質であることを特徴とする。
【００５９】
前記正極粒子は、充電生成物、或いは充放電時の副生成物の生成により、前記相のうち充電もしくは放電反応に関与が可能な相の少なくとも１相の、細孔の、それらの境界の、及びこれらのいずれかの組み合わせからなる群より選ばれた少なくとも一つの領域でクラックが生成することを特徴とする。
【００６０】
前記相のうち少なくとも２相が単独では異なる充電容量もしくは放電容量を示す充電もしくは放電反応に関与が可能な物質であることを特徴とする。
【００６１】
本発明は、正極と負極が電解液を介してなる二次電池に使用する前記正極或いは負極の製造方法において、該負極を電池反応に関与する物質粒子を集合して成形して製造する工程、少なくとも２種以上の充電もしくは放電反応に関与できる相を含有する第１の相と、該第１の相のなかに、溶解或いは蒸発して細孔を形成する第２相を存在してなり、該第２相の少なくとも一つの相を酸，アルカリ，酸化剤，還元剤のいずれかで溶解或いは蒸発して細孔を形成する工程、とを有することを特徴とする。
【００６２】
さらに、該正極或いは負極を電池反応に関与する物質粒子を集合して成形して製造する工程，前記電極に充電反応或いは放電反応或いはそれに類似の反応を行い、一部に充電生成物、或いは放電生成物を生成させ、クラックを形成させる工程、とを有すること特徴とする。
【００６３】
本発明は、正極と負極が電解液を介してなる二次電池に使用する前記電極の製造方法において、第１の相と、第１の相以外に少なくとも１種以上の充電もしくは放電反応に関与できる第２の相と溶解或いは蒸発して細孔を形成する第３の相を存在させた電池反応に関与する物質粒子を、第１の相の成分と第２の相の成分と第３の相の成分とを化合して第１の相のなかにこれらの相を分散して存在させる工程，該第１の相のなかに第２の相と第３の相とを分散して存在させたものを破砕する工程，該破砕した粒子に充電反応或いは放電反応或いはそれに類似の反応を行い、一部に充電生成物、或いは放電生成物を生成させ、クラックを形成させる工程，該クラックを有する粒子を板状に成形する工程、とを有するこを特徴とする。
【００６４】
前記化合する際は、メカニカルアロイング法，固相反応，液相反応，気相反応，ガスアトマイズ（第２相の析出する温度付近で噴霧するなど）による合成法を用いることができる。その際、前記粒径や第２相の大きさなどは前記規定の通りである。
【００６５】
または、第１の相の成分と、第１の相以外に少なくとも１種以上の充電もしくは放電反応に関与できる第２の相の成分と溶解或いは蒸発して細孔を形成する第３の相の成分とを混合し、第１の相の成分を溶融し、その後冷却して破砕して、該破砕した粒子の前記第３の相を酸，アルカリ，酸化剤，還元剤のいずれかで溶解して該粒子表面に細孔を形成して、該細孔を有する前記粒子を板状に成形することができる。もちろん前記のように反応ガスと接触して第３の相を選択的に蒸発させて細孔を形成することができる。
【００６６】
第１の相成分の溶湯の中に第２の相や第３の相の成分を加えて第２の相や第３の相を形成することができる。
【００６７】
溶解する相は、酸，アルカリ，酸化剤，還元剤のいずれかで選択的に溶解する合金，金属間化合物或いは単体の第３の相（析出相）を作製し、該相が溶解できる試薬を使って溶解して、該細孔を作製した後、電極形状（例えば板状）に成形することができる。或いは、先に電極形状成形した後、溶解させて細孔を作製することも可能である。
【００６８】
本発明は正極，負極、及びそれらの各部分に分布する電解液により構成される二次電池に適応できる。必要に応じて正極と負極間にセパレータを備えるものである。本発明は、特にニッケル−金属水素化物電池やリチウム電池などの密閉型二次電池に適応することが好ましい。
【００６９】
本発明において使用する合金は、いわゆる金属間化合物を含むものと解される。例えば、正極と水素吸蔵合金負極とが容器に収容され、電解液を有する二次電池であることができる。水素吸蔵合金負極は水素吸蔵合金粒子を集合して形成されたものであることが好ましい。正極と負極の間には、セパレータを介されたものでもよい。
【００７０】
水素吸蔵合金負極に本願発明を用いることにより、水素吸蔵反応の触媒作用を得ることができる。前記作用は細孔に残存する活性種（空孔，不対電子を有する活性な元素などと考えられる）により、急速充放電特性が向上し、長寿命化を図ることができる。
【００７１】
正極と負極とが容器に収容され、非水電解液が充填された二次電池で、アルカリ金属
（例えば、リチウム）イオンを正極や負極で挿入・放出して充放電を行うものに適応できる。
【００７２】
カーボン或いは導電性高分子負極の場合では、例えばカーボンでは、六員環のエッジ部分からリチウムが挿入され、インターカレーション反応が行われる。本細孔により六員環のエッジ部分、いわゆる末端が多く存在するために、反応を進み易くすることができる。これにより、急速充放電性を向上させ、高容量化を図ることができる。
【００７３】
導電性高分子正極の場合では、正極の活物質は電解液中のアニオンであるので、細孔に電解液の吸液量を増加させることができ、充放電反応を円滑に進行させることができる。
【００７４】
金属酸化物，硫化物正極の場合では、遷移金属を添加することにより、正極中の金属と置換して欠陥を生じさせ、この欠陥にリチウムを入れることができるので、欠陥の増加はリチウムの反応サイトを増加させることができ、高容量化を図ることができる。
【００７５】
電池反応に関与する物質粒子の形状及び細孔の形状は球状，楕円状，円錐状，繊維状，ドーナッツ状，立方体，直方体，不定形状であることができる。
【００７６】
例えば、本発明は以下の電池電極に使用できる。もちろん、本発明のような細孔を形成することにより性能の向上を図ることができるものであれば、他の電池電極に適応できることはいうまでもない。
【００７７】
ニッケル−水素電池の負極の充放電反応に関与する物質として下記の成分からなる水素吸蔵合金を用いることができる。本願発明の第１の相と、第１の相以外に少なくとも１種以上の充電もしくは放電反応に関与できる第２の相と溶解或いは蒸発して細孔を形成する第３の相を有する下記の合金、などを使用できる。
【００７８】
・マグネシウム，ランタン，セリウム，ネオジウム，プラセオジウム，チタン，ジルコニウム，ハフニウム，ニオブ，パラジウム，イットリウム，スカンジウム，カルシウムの少なくとも一つとニッケルの組み合わせた成分からなる合金。
【００７９】
・上記組み合わせにアルミニウム，コバルト，クロム，バナジウム，マンガン，錫，バリウム，モリブデン，タングステン，カーボン，鉛，鉄，カリウム，ナトリウム，リチウム，ほう素の少なくとも一つとの組み合わせた成分からなる合金。
【００８０】
例えば、下記の合金に適応できる。
【００８１】
（Ｌａ−Ｃｅ−Ｎｄ−Ｐｒ）−（Ｎｉ−Ｍｎ−Ａｌ−Ｃｏ），
（Ｌａ−Ｃｅ−Ｎｄ−Ｐｒ）−（Ｎｉ−Ｍｎ−Ａｌ−Ｃｏ−Ｂ），
（Ｌａ−Ｃｅ−Ｎｄ−Ｐｒ）−（Ｎｉ−Ｍｎ−Ａｌ−Ｃｏ−Ｗ），
（Ｌａ−Ｃｅ−Ｎｄ−Ｐｒ）−（Ｎｉ−Ｍｎ−Ａｌ−Ｃｏ−Ｍｏ）
且つ、原子比で換算して、前記（ )／( ）＝１／４.５〜５.５の範囲である。
【００８２】
このうち充電もしくは放電反応に関与する第二の相はＬａ0.5〜2.5Ｃｏ，
Ｌａ0.5〜2.5Ｎｉ，Ｌａ0.5〜2.5Ｍｎ，Ｃｅ0.5〜2.5Ｃｏ，Ｌａ0.5〜2.5Ａｌ，
Ｃｅ0.5〜2.5Ｎｉである。また、上記の元素以外にＶ，Ｆｅ，Ｔｉ，Ｎｂ，Ｃａ、などを添加し、Ｔｉ0.5〜2.5Ｎｉ，Ｎｂ0.5〜2.5Ｎｉ，Ｃａ0.5〜2.5Ｎｉ，Ｔｉ0.5〜2.5Ｆｅ，
Ｔｉ0.5〜2.5Ｖなどの組み合わせを含む第二の相を析出させても良い。
【００８３】
また、（Ｚｒ）−（Ｎｉ−Ｖ−Ｍｎ）でもよい。この（Ｎｉ−Ｖ−Ｍｎ）側にはさらにＣｏ，Ｆｅ，Ｃｒ，Ｓｎ，Ｂ，Ｍｏ，Ｗ，Ｃのうち少なくとも一つ、もしくはこれらの組み合わせを有し、且つ、原子比で換算して、前記（ )／( ）＝１／１.５〜２.５の範囲である。或いは、（Ｚｒ）側にはさらにＴｉ，Ｈｆ，Ｙ，Ｎｂのうち少なくとも一つ、もしくはこれらの組み合わせを有してもよい。前記組み合わせは、Ｃｏ及びＭｏ，Ｃｏ及びＢ，Ｃｒ及びＭｏ，Ｃｏ及びＷ、などであってもよい。
【００８４】
このうち充電もしくは放電反応に関与する第二の相はＺｒ0.5〜2.5Ｃｏ，
Ｔｉ0.5〜2.5Ｖ，Ｚｒ0.5〜2.5Ｎｉ，Ｚｒ0.5〜2.5Ｍｎ，Ｚｒ0.5〜2.5Ｖ，
Ｔｉ0.5〜2.5Ｎｉ，Ｎｂ0.5〜2.5Ｎｉなどである。また、上記の元素以外にＣａ，Ｌａ，Ｃｅなどを添加し、Ｌａ0.2〜2.5Ｎｉ，Ｃｅ0.2〜2.5Ｎｉ，
Ｃａ0.2〜2.5ＮｉＬａ0.2〜2.5Ｆｅ，Ｃｅ0.2〜2.5Ｃｏ，Ｃａ0.2〜2.5Ｖなどの組み合わせを含む第二の相を析出させても良い。
【００８５】
または、（Ｍｇ）−（Ｎｉ−Ａｌ−Ｍｎ），
（Ｍｇ）−（Ｎｉ−Ｖ−Ｍｎ）
この（Ｎｉ−Ｖ−Ｍｎ），（Ｎｉ−Ａｌ−Ｍｎ）側にはさらにＣｏ，Ｆｅ，Ｃｒ，Ｓｎ，Ｂ，Ｍｏ，Ｗ，Ｃのうち少なくとも一つ、もしくはこれらの組み合わせを有し、且つ、原子比で換算して、前記（ )／( ）＝２／０.５〜１.５の範囲である。或いは、（Ｍｇ）側にはさらに、Ｚｒ，Ｔｉ、Ｈｆ，Ｙ，Ｎｂのうち少なくとも一つ、もしくはこれらの組み合わせを有してもよい。
【００８６】
このうち充電もしくは放電反応に関与する第二の相はＭｇ0.5〜2.5Ｃｏ，
Ｍｇ0.5〜2.5Ｎｉ，Ｍｇ0.5〜2.5Ｍｎ，Ｔｉ0.5〜2.5Ｃｏ，Ｔｉ0.5〜2.5Ｆｅ，
Ｔｉ0.5〜2.5Ｖ，Ｔｉ0.5〜2.5Ｎｉ，Ｔｉ0.5〜2.5Ｍｎ，Ｚｒ0.5〜2.5Ｎｉ
，Ｈｆ0.5〜2.5Ｎｉである。また、上記の元素以外にＣａ，Ｌａ，Ｃｅなどを添加し、
Ｌａ0.2〜2.5Ｎｉ，Ｃｅ0.2〜2.5Ｎｉ,Ｃａ0.2〜2.5ＮｉＬａ0.2〜2.5Ｆｅ，
Ｃｅ0.2〜2.5Ｃｏ，Ｃａ0.2〜2.5Ｖなどの組み合わせを含む第二の相を析出させても良い。
【００８７】
または、（Ｔｉ）−（Ｎｉ−Ａｌ−Ｍｎ），
（Ｔｉ）−（Ｎｉ−Ｖ−Ｍｎ）
この（Ｎｉ−Ｖ−Ｍｎ），（Ｎｉ−Ａｌ−Ｍｎ）側にはさらにＣｏ，Ｆｅ，Ｃｒ，Ｓｎ，Ｂ，Ｍｏ，Ｗ，Ｃのうち少なくとも一つ、もしくはこれらの組み合わせを有し、且つ、原子比で換算して、前記（ ）／（ ）＝１／０.５〜２.５の範囲である。或いは、(Ｔｉ)側にはさらにＺｒ，Ｍｇ，Ｈｆ，Ｙ，Ｎｂのうち少なくとも一つ、もしくはこれらの組み合わせを有してもよい。
【００８８】
このうち充電もしくは放電反応に関与する第二の相はＭｇ0.5〜2.5Ｃｏ，
Ｍｇ0.5〜2.5Ｎｉ，Ｍｇ0.5〜2.5Ｍｎ，Ｔｉ0.5〜2.5Ｃｏ，Ｔｉ0.5〜2.5Ｆｅ，
Ｔｉ0.5〜2.5Ｖ，Ｔｉ0.5〜2.5Ｎｉ，Ｔｉ0.5〜2.5Ｍｎ，Ｚｒ0.5〜2.5Ｎｉ，
Ｈｆ0.5〜2.5Ｎｉなどである。また、上記の元素以外にＣａ，Ｌａ，Ｃｅなどを添加し、Ｌａ0.2〜2.5Ｎｉ，Ｃｅ0.2〜2.5Ｎｉ，Ｃａ0.2〜2.5ＮｉＬａ0.2〜2.5Ｆｅ，
Ｃｅ0.2〜2.5Ｃｏ，Ｃａ0.2〜2.5Ｖなどの組み合わせを含む第二の相を析出させても良い。
【００８９】
水素吸蔵合金の溶解される相としては、例えば下記の成分の相を使用できる。Ｖ及び
Ｔｉに加えて、Ｂ，Ｃ，Ｃｒ，Ｗ，Ｍｏ，Ｓｎ，Ｍｇ，Ｋ，Ｌｉ、或いはＮａのいずれかを有する相，Ａｌ及びＭｎに加えて、Ｂ，Ｗ、或いはＭｏのいずれかを有する相，Ｎｉ−Ｔｉ，Ｚｒ−Ｎｉ，Ｚｒ−Ｍｎ，Ｂ−Ａｌ−Ｃｏ，Ｂ−Ｎｉ−Ｍｎなどが挙げられる。
【００９０】
リチウム電池の正極の充放電反応に寄与する物質として、下記の成分からなる化合物
（合金など）、などを用いることができる。前記溶解する相と充放電に関与する第二の相を有する下記の化合物、などを使用できる。
【００９１】
・鉛，マンガン，バナジウム，鉄，ニッケル，コバルト，銅，クロム，ほう素，アルミニウム，マグネシウム，タングステン，モリブデン，チタン，ニオブ，タンタル，ストロンチウム，ビスマス、のうち少なくとも一つと酸素からなる化合物（合金）（いわゆる複合酸化物の状態であることができる）。
【００９２】
・チタン，モリブデン，鉄，タンタル，ストロンチウム，鉛，ニオブ，銅，ほう素，アルミニウム，マグネシウム，タングステン，ニッケル，バナジウム，ビスマス，マンガンのうちの少なくとも一つと硫黄とからなる化合物（いわゆる硫化物の状態であることができる）。
【００９３】
・上記二つの酸素を有する化合物或いは硫黄を有する化合物にリチウムを含有する化合物（合金）、いわゆる硫化物の状態であってもよい。
【００９４】
・導電性高分子（例えば、ポリアニリン，ポリパラフェニレン，ポリアセン，ポリピロール）。或いは、導電性高分子と、鉄，シリコン，硫黄，銅，鉛，ニッケル，バナジウム，銀，ほう素，モリブデン，タングステン，カーボン，アルミニウム，マグネシウムのうち少なくとも一つとの化合物を用いることができる。
【００９５】
・カーボン。或いは、前記カーボンと、鉄，シリコン，硫黄，銅，鉛，ニッケル，バナジウム，銀，ほう素，モリブデン，タングステン，アルミニウム，マグネシウムのうち少なくとも一つとの化合物を用いることができる。
【００９６】
前記リチウム電池の正極の充放電反応に寄与する物質は、例えば下記の組成のもののうち少なくとも一つ以上を含むものを使用できる。前記溶解する相と充放電に関与する第二の相を有する下記の化合物、などを使用できる。
【００９７】
ＬｉＣｏＯx，ＬｉＭｎＯx，ＬｉＮｉＯx，ＬｉＦｅＯx，ＬiＮi0.5Ｃｏ0.5Ｏx，
ＬｉＣｏ0.5Ｍｎ0.5Ｏx，ＬｉＮｉ0.5Ｍｎ0.5Ｏx，ＬｉＮｉ0.5Ｆｅ0.5Ｏx，
ＬｉＦｅ0.5Ｃｏ0.5Ｏx，ＬｉＦｅ0.5Ｍｎ0.5Ｏx，ＬｉＭｎ2Ｏ2x，ＴｉＳx，ＭｏＳx，ＬｉＶ3Ｏ2x、或いはＣｕＶ2Ｏ3xである。
【００９８】
また、例えば、ＬｉＡｌ0.5Ｃｏ0.5Ｏx,ＬｉＡｌ0.5Ｍｎ0.5Ｏx,ＬｉＭｇ0.5Ｍn0.5Ｏx，ＬｉＡｌ0.5Ｆｅ0.5Ｏx，ＬｉＦｅ0.5Ｍｇ0.5Ｏx，ＬｉＮｉ0.5Ａｌ0.5Ｏx である。この化合物については遷移金属成分の合計が０.８〜１.３になればよく、０.５ ずつに均等配分される必要はない。前記ｘは１.５〜２.５の範囲である。
【００９９】
リチウム電池の負極の充放電反応に寄与する物質として、下記の成分からなる化合物
（合金など）、などのうち少なくとも一つ以上を含むものを用いることができる。前記溶解する相と充放電に関与する第二の相を有する下記の化合物、などを使用できる。
【０１００】
・カーボン（カーボンブラック，ファーネスブラック，ピッチ系カーボン，メソフェーズ系カーボン，ＰＡＮ系カーボン，グラッシーカーボン，グラファイト，非晶質カーボン、またはこれらの組み合わせた物質）。或いは、前記カーボンと鉄，シリコン，硫黄，銅，鉛，ニッケル，バナジウム，銀，ほう素，モリブデン，タングステン，アルミニウム，マグネシウムのうち少なくとも一つとの化合物を用いることもできる。
【０１０１】
・導電性高分子（例えば、ポリアニリン，ポリアセン，ポリピロール）。或いは、前記導電性高分子と鉄，シリコン，硫黄，銅，鉛，ニッケル，バナジウム、銀，ほう素，モリブデン，タングステン，アルミニウム，マグネシウム，カーボンのうち少なくとも一つとの
化合物を用いることもできる。
【０１０２】
・マンガン，ニッケル，銅，カルシウム，マグネシウム、のうち少なくとも一つとゲルマニウム，シリコン，錫，鉛、銀のうちの少なくとも一つとを組み合わせた合金。
【０１０３】
具体的には、例えばＳｉ−Ｎｉ，Ｇｅ−Ｓｉ，Ｍｇ−Ｓｉ，Ｓｉ−Ｎｉ−Ｇｅ，Ｓｉ−Ｎｉ−Ｍｇ，Ｓｉ−Ｎｉ−Ｍｎ，Ｓｉ−Ｎｉ−Ｃｕなどを用いることができる。
【０１０４】
合金からなる充放電反応に寄与する物質を作製する際は、前記成分を溶解して、時効処理や冷却（例えば除冷）速度調節により、酸やアルカリ、などに溶解する析出相(偏析相)や充放電に関与する第二の相、及びクラックを形成する。合金成分としては、所定の大きさの析出相を分散させるために添加元素を含有して、調整しても良い。前記添加元素は析出を誘発させる作用を有するものであることが好ましい。例えば、作製した合金（粒子状で存在する場合は、いわゆる一次粒子）中に前記溶解する相が分散するように形成する。
【０１０５】
または、メカニカルアロイング法やメカニカルグラインディング法により混合することによっても作製することができる。合金化の度合はメカニカルアロイング法やメカニカルグラインディング法では回転数や時間を適正化することにより、均一化させないようにしてアルカリに溶解する相や充放電に関与する第二の相を偏析させて目的の負極（或いは負極を構成する粒子）を作製する。前記溶解する相は母相中に分散し、前記の大きさなどになるようにすることが好ましい。
【０１０６】
カーボンや導電性高分子からなる充放電反応に寄与する物質を作製する際は、原料に溶解する相の成分を混合して溶融などして、前記カーボンなど（粒子状で存在する場合は、いわゆる一次粒子）中に前記溶解する相や充放電に関与する第二の相が分散するように形成することが好ましい。これは、充放電反応に寄与する物質が酸化物（複合酸化物）や硫化物（複合硫化物）の場合にも適応することもできる。
【０１０７】
例えば、カーボンや導電性高分子と溶解する相の成分とを混合して熱処理することにより溶解する相を分散することができる。熱処理温度は３００℃〜３５００℃にすることが好ましい。リチウム電池の正極に使用する場合は、３００℃〜数百℃程度、負極として使用する場合は、１０００℃〜３５００℃程度にしてカーボン化して用いることが好ましい。
【０１０８】
例えば、酸で溶解して細孔を形成した後、さらに熱処理して電池に適する、充放電反応に関与する物質（いわゆる活物質）を得ることができる。前記溶解の代りに反応ガスと接触して蒸発させてもよい。所定の熱処理（例えば、均一化処理など）により、前記充放電反応に寄与する物質（粒子状で存在する場合は、いわゆる一次粒子）中の組成が全体として均一になるように形成されたものに対しては本発明は適応し難い。酸やアルカリなどに対し母相（第１の相）より溶解しやすい析出相や充放電に関与する第二の相が分散していることが好ましい。
【０１０９】
このように、溶解する相や充放電に関与する第二の相は、前記のように、合金であれば析出により相を形成してもよい、また、例えば、カーボンや導電性高分子においては、カーボンや導電性高分子からなる母相（第１相）に溶解する相や充放電に関与する第二の相としての粒子を混在させてもよい。
【０１１０】
本発明の電極は、結着剤を用いて前記粒子を接着するか，機械的に圧粉するか，熱的に焼結するか，化学的に凝集させるかのいずれかの方法で多孔質電極とすることができる。
【０１１１】
本発明に特に適する電極は、電極中の充放電反応に寄与する物質がいわゆるインターカレーション型のものに対して適応することが好ましい。電極中の充放電反応に関与する物質の成分が充放電反応により、その表面から順次溶解するような、いわゆる溶解析出型の電極に対しては、充放電を繰り返した際に本発明の細孔の効果が十分発揮し難い。
【０１１２】
本発明に特に適するクラック形成方法は、電池に組み立てた後に前充電或いは前放電する方法である。これにより、充電生成物、或いは放電生成物が生成し、本発明のクラックが形成される。
【０１１３】
本願のように溶解して細孔、或いはクラックを形成をするために使用する酸，アルカリ，酸化剤，還元剤は、例えば以下のものがあげられる。本目的に使用するのであれば、これに限られないことはいうまでもない。
【０１１４】
酸      ：硝酸，フッ酸，塩酸，硫酸
アルカリ：水酸化カリウム，水酸化ナトリウム
酸化剤  ：次亜塩素酸ナトリウム，次亜塩素酸カリウム，過酸化水素水
還元剤  ：ホルマリン，水素化ホウ酸ナトリウム，次亜リン酸カリウム，次亜リン酸ナ
トリウム
また、蒸発させて細孔を形成させるのに使用するガスとして、ハロゲンや酸素などの反応ガスを用いることができる。例えば、Ｆ2，Ｃｌ2，Ｂｒ2 などのハロゲンガスやＯ2 を蒸発させる相に接触させ、該相を選択的に蒸発させたり、体積変化により細孔を形成するものである。
【０１１５】
本発明は、電極についてもそのまま適用できる。
【０１１６】
本発明は、正極と負極が電解液を介してなる二次電池を使用する電源システムにおいて、前記正極或いは負極は、充放電反応に関与する物質粒子を含有し、該粒子は、少なくとも２以上の相からなり、且つ前記相の少なくとも１相が細孔を有し、且つクラックを有する電極からなり、二次電池の出力が５８０Ｗ／ｌ以上で１５分以上の放電が可能であることを特徴とする二次電池と燃料電池，太陽電池，空気電池，ナトリウム−硫黄電池のうち少なくとも一つとを混合し、該二次電池を高出力での放電時に使用することを特徴とする電源及びそのための運転制御部を備えた電源システムであることを特徴とする。
【０１１７】
本二次電池，本電源及び電源システムは電気自動車，エレベータ，電力貯蔵用電源，非常用電源，無停電電源に用いることができる。
【０１１８】
本二次電池を出力が５８０Ｗ／ｌ以上で１５分以上の放電を目的に使用するのであれば、これに限られないことはいうまでもない。
【０１１９】
本発明により二次電池の急速充電特性及び急速放電特性が大幅に改善される。また、高容量化および長寿命化を図ることができる。
【０１２０】
放電容量或いは充電容量が異なるか、充放電時の膨張率或いは収縮率が異なる充放電反応に関与する相が複数存在する。これに加え、溶解や蒸発により生成する細孔が存在する。これらの相は充放電時の結晶の膨張収縮により、応力破壊が進行しクラックを生じる。クラックの形成は反応面積の増大につながり、急速充電特性及び急速放電特性が大幅に改善される。
【０１２１】
本クラックは極めて多くの発生源を有している。一つは充放電に関与する相内である。もう一つは粒界にそって発生するクラックである。そして、細孔から生じるクラックである。充放電に関与する相は放電容量或いは充電容量が異なるか、充放電時の膨張率或いは収縮率が異なる複数の相からなり、一相一相は高秩序な高結晶性の物質で形成されている。その相と相との間には明確な粒界が存在する。このように結晶性の高い相と相との間には充放電時の膨張収縮により大きな応力が蓄積する。このため、クラックの生成は容易である。しかし、このクラックは深い亀裂や空洞には至らない。すなわち、粒子内部に存在する溶解できなかった溶解相や充放電に関与しない析出相がピン止めとなり、クラックの進行を防ぐためである。
【０１２２】
このような微細なクラックの生成は、反応面積を２倍から１０倍に増加させるため、表面における電荷移動反応を円滑に進行させることができる。急速充電及び急速放電においては電荷移動反応が律速であることから、急速充電及び急速放電特性は飛躍的に改善でき、５８０Ｗ／ｌの出力で１５分以上の放電が可能となる。
【０１２３】
充放電反応に寄与する物質（粒子の場合はいわゆる一次粒子）に、酸やアルカリなどで溶解されてできた細孔がある。圧縮や粒子の成形により作製した電極において存在する、粒子同士の間に形成される細孔を設け、或いは一次粒子表面に付着物(例えば担持物など)を設け比表面積を増加させたものよりも、電極中の充放電反応に寄与する物質の充填密度を向上させることができる。これにより、より容量の向上を図ることができる。
【０１２４】
本発明の細孔を設けた粒子はまず第一に、金属粉末や触媒粉末を添加した場合と異なり、充放電反応に関与する物質の比表面積が増大し反応場の面積が広がる。そのため急速充電及び急速放電反応が円滑に進行する。本発明の細孔を設けた粒子は充分反応に関与できる。よって電極を作製後高温処理などで単に電極表面を処理したものに比べて、電流集中などが起こり難く長寿命化を図ることができる。
【０１２５】
本細孔には電解液が保持されるので、従来より保持される液量が多く、充放電反応を円滑に行うことができる。
【０１２６】
また、本発明の細孔は酸やアルカリ，酸化剤，還元剤など極めて反応性の高い試薬を用いて溶解される相を溶解する。粒子間の空隙により構成される細孔と異なり、通常生じる強固な酸化被膜のような不活性膜（例えば絶縁膜）が形成され難いため、より反応性を高めることができる。細孔の周囲部表面で形成されるような通常の酸化皮膜のように強固でなく、活性の高い皮膜（例えば導電性の酸化皮膜）ができる。相が溶解されてできた細孔表面が不連続な非平衡な原子配列となり欠陥や空孔が生じ、電子的にプラス或いはマイナスに帯電した状態を形成することができ、活性を高めることに寄与していると考えられる。
【０１２７】
溶解される相に存在する元素、或いは溶解される相と他の相との粒界に存在する元素の種類によって、短時間で溶解速度に大きな差が生じ、細孔表面の組成は処理前の組成とは異なった活性層に変化する。そのため、細孔表面での活性が高く、単なる細孔ということだけでなく、電子の空孔や正孔を持ち、或いは微細なエッチングがなされた触媒層（反応を促進させることに寄与する層），不安定層（例えば、前記帯電している層）を形成している。従って、単に毛細管現象というだけでなく、電子的な吸着によって電解液が細孔に保持され、そこで反応物質が触媒活性化されて反応速度が増加するのである。このように、本発明の細孔は多孔質電極における粒子と粒子の間にできる細孔とその反応性の面であきらかに異なる。
【０１２８】
本発明の細孔は酸やアルカリ，酸化剤，還元剤などの試薬を用いて、溶解される相（第２相，析出相）を溶解するため、試薬が接する面で細孔が形成される。例えば、電解液と接することのできる面のみに細孔が存在して活性な反応場を形成する。従って粒子内部の閉ざされた部分に存在する溶解できなかった、溶解される相（第２相，析出相）の成分はそのまま内部に残された状態となるので、分析によりその存在を容易に確認できる。この部分は本来、溶解させるために加えているため、充放電反応に関与しない、或いは、作用や容量が小さい。そのため、できるだけ残存量を少なくするために試薬による溶解条件の適正化が重要である。確実に溶解させるためには熱酸，熱アルカリのように外部から熱を加えて確実に溶解させることが好ましい。電解液が酸またはアルカリである場合には溶解操作において溶解しきれなかった、溶解される相（第２相，析出相）が、電解液で溶解される場合、電池内で電解液と接する際に再び溶解する。従って溶解される相（第２相，析出相）の成分が電解液中に溶出し、電解液の分析によってその存在を確認できる。
【０１２９】
溶解される相が電解液に溶解できるものである場合は、充放電反応に関与する物質粒子表面にあった細孔は、電池運転により、前記粒子が分割などの破損を生じても、そこが電解質と接触することにより新たな細孔が形成され、充放電反応を良好に維持できる。
【０１３０】
前記溶出した成分は、積極的に他の場所に析出させるなどの作用を利用する必要はない。溶解させて細孔を形成することで本発明の効果を得ることができる。
【０１３１】
また、電解液の成分と反応物が細孔に残留してしまうこともある。充放電の際に、電極中の、充放電反応に関与する物質が崩壊（割れ，分割なども含む）し、電解液に接する新生面が形成されても、新生面に面した前記溶解相は前記電解液と反応し、新たな細孔が形成される。
【発明の効果】
【０１３２】
本発明により二次電池の高容量化および急速充電特性，急速放電特性が大幅に改善された。
【発明を実施するための最良の形態】
【０１３３】
本発明を二次電池に適用した実施例により更に具体的に説明する。
【０１３４】
（実施例１）
負極に水素吸蔵合金としてＴｉ0.2Ｚｒ0.8Ｎｉ1.1Ｍｎ0.6Ｖ0.2Ｂ0.03 合金を用いた。合金は１１００℃から１５００℃の間で溶解し、これを０.０１℃／minから０.５℃／minの速度で冷却し、３００℃から９００℃の範囲で２ｈほど焼鈍して得た。合金は平均粒径が５０ミクロンの粒子に粉砕した。この合金の表面を走査型電子顕微鏡−波長分散型Ｘ線分析装置（ＳＥＭ−ＷＤＸ）を用いて分析したところ平均径５ミクロンのＶとＢとＴｉの偏析相が形成した。図１にその分布状態を示す。この合金を３０ｗｔ％ＫＯＨ水溶液で
７０℃２ｈ溶解処理し十分に水洗した後再び合金粉末をＳＥＭ−ＷＤＸを用いて分析し図２に示す。平均径５ミクロンの偏析相中のＶとＢが完全に溶解し、且つ細孔にＴｉが残り、元素による溶解速度の差から生ずる周りの相との組成の不連続性が示された。このときの細孔部の占める割合は粒子表面積の１５％であり、粒子体積の５％であった。熱ＫＯＨ水溶液での溶解処理以外に、塩素ガスやフッ素ガスを流して偏析相を反応，蒸発させることによっても、同種の結果が得られた。これにヒドロキシプロピルメチルセルロースを結着剤として加えて発泡ニッケル基体に充填し、ローラープレスにより所定の厚さの金属水素化物電極を得た。ニッケル極には、気孔率９５％の発泡ニッケルを電極基体に用いたペースト式電極を用いた。これらの電極により単三型の密閉型ニッケル−金属水素化物電池を作製した。図３にその構造を示す。正極及び負極を厚さ０.１７mm のポリプロピレン樹脂製不織布のセパレータを介して捲回し、電池缶内に挿入した。電解液には３１ｗｔ％の水酸化カリウムを含む水溶液に少量の水酸化リチウムを添加したものを用いた。電池容量は１４００ｍＡｈで設計した。室温下で０.３ＣｍＡ と３ＣｍＡで容量に対し１５０％充電，１時間の休止時間を置いた後、０.２ＣｍＡ と３ＣｍＡで終止電圧の１.０Ｖ まで放電した。容量は０.３ＣｍＡ充電後０.２ＣｍＡ放電の放電容量と、この容量を１００としたときの３ＣｍＡ充電後０.２ＣｍＡ 放電の容量比と０.３ＣｍＡ 充電後３ＣｍＡ放電の容量比を測定した。０.３ＣｍＡ 充電後０.２ＣｍＡ 放電の容量は１４５０ｍＡｈと高く、サイクル寿命は５２０回と長い。３ＣｍＡ放電では９５％，３ＣｍＡ充電では９２％の容量が得られ、５８０Ｗ／ｌの出力で１５分以上の放電が可能であった。
【０１３５】
（比較例１）
負極に水素吸蔵合金としてＴｉ0.2Ｚｒ0.8Ｎｉ1.1Ｍｎ0.6Ｖ0.2 合金を用いた。合金は１１００℃から１５００℃の間で溶解し、アルゴンガス雰囲気中で３から１０ｈ，1050℃で均一化処理した。合金は平均粒径が５０ミクロンの粒子に粉砕した。この合金の表面をＳＥＭ−ＷＤＸを用いて分析したところＴｉとＮｉの第２相は形成されたが偏析相がえられなかった。図４にその分布状態を示す。実施例１と同じ条件で溶解を試みたが図５より溶解による細孔部の出現はなかった。これを実施例１と同様にして電極を作製し、単三型の密閉型ニッケル−金属水素化物電池を作製し容量を測定した。０.３ＣｍＡ充電後０.２ＣｍＡ放電の容量は１４１０ｍＡｈと高いが、サイクル寿命は３８０回と短い。３ＣｍＡ放電では４５％，３ＣｍＡ充電では５６％と容量が低かった。
【０１３６】
（比較例２）
負極に水素吸蔵合金としてＴｉ0.2Ｚｒ0.8Ｎｉ1.1Ｍｎ0.6Ｖ0.2 合金を用い、比較例１と同様にして平均粒径５０ミクロンの合金粒子を作製した。これにヒドロキシプロピルメチルセルロースを結着剤として加えて発泡ニッケル基体に充填しローラープレスにより所定の厚さに加圧成型した。この成型体を１００ミクロンの孔を１００個／cm2 の割合で両面にあけ電極とした。実施例１と同様にして単三型の密閉型ニッケル−金属水素化物電池を作製し容量を測定した。０.３ＣｍＡ充電後０.２ＣｍＡ放電の容量は１２５０ｍＡｈと低く、サイクル寿命は３２５回と短い。３ＣｍＡ放電では７２％，３ＣｍＡ充電では７０％と容量がやや低かった。
【０１３７】
（比較例３）
負極に水素吸蔵合金としてＴｉ0.2Ｚｒ0.8Ｎｉ1.1Ｍｎ0.6Ｖ0.2 合金を用い、比較例１と同様にして平均粒径５０ミクロの合金粒子を作製した。これに結着剤であるヒドロキシプロピルメチルセルロースとラネーニッケル触媒粉末を加え、発泡ニッケル基体に充填しローラープレスにより所定の厚さに加圧成型した。実施例１と同様にして単三型の密閉型ニッケル−金属水素化物電池を作製し容量を測定した。０.３ＣｍＡ充電後０.２ＣｍＡ放電の容量は１３５０ｍＡｈとやや低く、サイクル寿命は３８３回と短い。３ＣｍＡ放電では７２％，３ＣｍＡ充電では６８％と容量がやや低かった。
【０１３８】
（実施例２）
負極に水素吸蔵合金としてＴｉ0.2Ｚｒ0.8Ｎｉ1.1Ｍｎ0.6Ｖ0.2Ｂ0.03 合金を用いた。合金は１１００℃から１５００℃の間で溶解し、アルゴンガス雰囲気中で３から１０ｈ，８００℃で均一化処理した。合金は平均粒径が５０ミクロンの粒子に粉砕した。この合金の表面をＳＥＭ−ＷＤＸを用いて分析したところ４種類の偏析相がえられた。図６にその分布状態を示す。Ｚｒ析出物，ＴｉＮｉ，Ｔｉ2Ｎｉ ，ＢとＶとＴｉの偏析相の４種類であった。ＴｉＮｉ，Ｔｉ2Ｎｉ の単独での放電容量はそれぞれ１５０ｍＡｈ／ｇ，２００ｍＡｈ／ｇであり、母相のＴｉ0.2Ｚｒ0.8Ｎｉ1.1Ｍｎ0.6Ｖ0.2 の放電容量は３３０ｍＡｈ／ｇであった。よって放電容量比は、（母相）／（ＴｉＮｉ）が２.２であり、(母相) ／（Ｔｉ２Ｎｉ）が１.６５ である。また、Ｘ線回折の測定から得られた充電後の格子体積の膨張率は、ＴｉＮｉが１０％，Ｔｉ2Ｎｉ が１８％，母相の
Ｔｉ0.2Ｚｒ0.8Ｎｉ1.1Ｍｎ0.6Ｖ0.2 が２２％であった。よって膨張率の比は、（母相）／(ｉＮｉ)が２.２であり、（母相）／（Ｔｉ2Ｎｉ）が１.２２ である。この合金を３０ｗｔ％ＫＯＨ水溶液と１ｗｔ％ＮａＢＨ4 水溶液、及び５ｗｔ％ＣＨ3ＣＯＯＨ 水溶液の混合溶液で７０℃２ｈ溶解処理し十分に水洗した。平均径１ミクロンのＢとＶとＴｉの偏析相中、ＶとＢが完全に溶解し、且つ細孔にＴｉが残り、元素による溶解速度の差から生ずる周りの相との組成の不連続性が示された。さらに、合金粒子のＳＥＭ観察をしたところ、図７に示すように粒子内に複数個の細かなクラックが観察された。このときの細孔部の占める割合は粒子表面積の５％であり、粒子体積の０.２％ であった。これを実施例１と同様にして電極を作製し、単三型の密閉型ニッケル−金属水素化物電池を作製し容量を測定した。０.３ＣｍＡ充電後０.２ＣｍＡ放電の容量は１４７０ｍＡｈと高く、サイクル寿命は５５０回と長い。３ＣｍＡ放電では９５％，３ＣｍＡ充電では９０％の容量が得られ、５８０Ｗ／ｌの出力で１５分以上の放電が可能であった。
【０１３９】
（比較例４）
負極に水素吸蔵合金としてＴｉ0.2Ｚｒ0.8Ｎｉ1.1Ｍｎ0.6Ｖ0.2 合金を用い、合金は
１１００℃から１５００℃の間で溶解し、１００℃／sec の冷却速度で冷却した。この合金の表面をＳＥＭ−ＷＤＸを用いて分析したところ４種類の偏析相がえられた。Ｚｒ析出物，ＴｉとＮｉの偏析相,ＶとＴｉの偏析相,Ｖ析出相の４種類であった。微少部Ｘ線回折、及びＴＥＭ−ＥＰＭＡよりＴｉとＮｉの偏析相、及びＶとＴｉの偏析相はアモルファスから微結晶の極めて結晶性の低い相であることが観察された。この合金を平均粒径が５０ミクロンの粒子に粉砕した。これを実施例１と同様にして単三型の密閉型ニッケル−金属水素化物電池を作製し容量を測定した。０.３ＣｍＡ充電後０.２ＣｍＡ放電の容量は1150ｍＡｈと低く、サイクル寿命は３８３回と短い。３ＣｍＡ放電では７２％，３ＣｍＡ充電では６８％と容量がやや低かった。
【０１４０】
（実施例３）
負極にカーボン材料として黒鉛粉末を用いた。黒鉛粉末は平均粒径が０.１ ミクロン以下に粉砕したものを用い、０.０１ミクロンの銅粉末を０.２重量％添加して３０００℃で５ｈ混合しながら熱処理した。その後粉砕して本発明の大きさの粒を得た。これを硝酸水溶液で７０℃２ｈ溶解処理し十分に水洗した後ＳＥＭ−ＷＤＸを用いて分析し、平均径
０.０１〜０.０５ミクロンの細孔部と銅の痕跡を確認した。熱ＫＯＨ水溶液での溶解処理以外に、塩素ガスやフッ素ガスを流して析出相を反応，蒸発させることによっても、同種の結果が得られた。これにフッ素系結着剤を加えて銅箔上に塗布し、ローラープレスにより所定の厚さのカーボン電極を得た。正極には、ＬｉＣｏＯ2 を主成分とする電極を用いた。これらの電極により単三型の密閉型リチウム電池を作製し容量を測定した。電池容量は６００ｍＡｈで設計した。０.３ＣｍＡ 充電後０.２ＣｍＡ 放電の容量は６５０ｍＡｈと高く、サイクル寿命は５２０回と長い。３ＣｍＡ放電では９２％，３ＣｍＡ充電では
８９％の容量が得られ、５８０Ｗ／ｌの出力で１５分以上の放電が可能であった。
【０１４１】
（比較例５）
負極にカーボン材料として黒鉛粉末を用いた。黒鉛粉末は平均粒径が０.１ ミクロン以下に粉砕したものを用い３０００℃で５ｈ混合しながら熱処理した。このカーボンの表面をＳＥＭ−ＷＤＸを用いて分析し、実施例２と同じ条件で溶解処理を行ったが、細孔部の出現はなかった。これにフッ素系結着剤を加えて銅箔上に塗布し、ローラープレスにより所定の厚さのカーボン電極を得た。正極には、ＬｉＣｏＯ2 を主成分とする電極を用いた。これらの電極により単三型の密閉型リチウム電池を作製し容量を測定した。電池容量は６００ｍＡｈで設計した。０.３ＣｍＡ 充電後０.２ＣｍＡ 放電の容量は５５０ｍＡｈとやや低く、サイクル寿命は４２０回とやや短い。３ＣｍＡ放電では７２％，３ＣｍＡ充電では６９％と低い。
【０１４２】
（実施例４）
負極にカーボン材料として黒鉛粉末を用いた。黒鉛粉末は平均粒径が０.１ ミクロン以下に粉砕したものを用い、０.０１ミクロンの銅粉末を０.２重量％添加して３０００℃で５ｈ混合しながら熱処理した。その後粉砕して本発明の大きさの粒を得た。さらに0.01ミクロンの銀粉末を０.２ 重量％加えて２５０rpm でボールミル混合した。これを２ｗｔ％ホルマリン水溶液と５ｗｔ％アンモニア水溶液の混合溶液で６０℃２ｈ溶解処理し十分に水洗した後、ＳＥＭ−ＷＤＸを用いて分析し、平均径０.０１〜０.０５ミクロンの細孔部と銅の痕跡を、さらに銀の析出物を確認した。これにフッ素系結着剤を加えて銅箔上に塗布し、ローラープレスにより所定の厚さのカーボン電極を得た。正極には、ＬｉＣｏＯ2 を主成分とする電極を用いた。これらの電極により単三型の密閉型リチウム電池を作製し容量を測定した。電池容量は６００ｍＡｈで設計した。０.３ＣｍＡ充電後0.2ＣｍＡ放電の容量は６８０ｍＡｈと高く、サイクル寿命は５７０回と長い。３ＣｍＡ放電では９４％，３ＣｍＡ充電では９１％の容量が得られ、５８０Ｗ／ｌの出力で１５分以上の放電が可能であった。電池を解体し、カーボン粒子のＳＥＭ観察をしたところ、銀粒子内に複数個の細かなクラックが観察され、Ｘ線回折の測定結果より、ＬｉＡｇのピークが観察された。この時のＡｇの膨張率は１８％であり、カーボンの膨張率は２５％であった。Ａｇ単独での放電容量は１５０ｍＡｈ／ｇであり、母相のカーボンの放電容量は３７０ｍＡｈ／ｇであった。よって放電容量比は、(母相)／(Ａｇ）が２.４７である。また、Ｘ線回折の測定から得られた充電後の格子体積の膨張率の比は、(母相)／(Ａｇ）が１.３９である。
【０１４３】
（実施例５）
正極にリチウム−コバルト酸化物を用いた。これを平均粒径が１ミクロン以下に粉砕し、０.１ミクロンのＡｌ粉末を０.２重量％添加して３００℃で５ｈ混合しながら熱処理した。その後粉砕して本発明の大きさの粒を得た。これをＫＯＨ水溶液で７０℃２ｈ溶解処理し十分に水洗した後ＳＥＭ−ＷＤＸを用いて分析し、平均径０.２ ミクロンの細孔部を形成していることを確認した。塩素ガスやフッ素ガスを流して析出相を反応，蒸発させることによっても、同種の結果が得られた。これにフッ素系結着剤を加えてＡｌ箔上に塗布し、ローラープレスにより所定の厚さの電極を得た。負極には、カーボン負極を用いた。これらの電極により単三型の密閉型リチウム電池を作製し容量を測定した。電池容量は
６００ｍＡｈで設計した。０.３ＣｍＡ充電後０.２ＣｍＡ放電の容量は７１０ｍＡｈと高く、サイクル寿命は５８０回と長い。３ＣｍＡ放電では８５％，３ＣｍＡ充電では８０％の容量が得られ、５８０Ｗ／ｌの出力で１５分以上の放電が可能であった。
【０１４４】
（比較例６）
正極にリチウム−コバルト酸化物を用いた。これを平均粒径が１ミクロン以下に粉砕し、３００℃で５ｈ混合しながら熱処理した。この表面をＳＥＭ−ＷＤＸを用いて分析し、実施例３と同じ条件で溶解処理を行ったが、細孔部の出現はなかった。これにフッ素系結着剤を加えてＡｌ箔上に塗布し、ローラープレスにより所定の厚さのカーボン電極を得た。負極には、カーボン負極を用いた。これらの電極により単三型の密閉型リチウム電池を作製し容量を測定した。０.３ＣｍＡ充電後０.２ＣｍＡ放電の容量は５７０ｍＡｈとやや低く、サイクル寿命は３８０回と短い。３ＣｍＡ放電では６５％，３ＣｍＡ充電では５７％と低い。
【０１４５】
（実施例６）
正極にリチウム−コバルト酸化物を用いた。これを平均粒径が１ミクロン以下に粉砕し、０.１ ミクロンのＡｌ粉末とＶ粉末を２重量％ずつ添加して３７０℃で１５ｈ混合しながら熱処理した。その後粉砕して本発明の大きさの粒を得た。これを１５ｗｔ％ＫＯＨ水溶液で７０℃１ｈ溶解処理し十分に水洗した後、エチレンカーボネートとジメトキシエタンの混合溶媒で４０℃１ｈ処理した。ＳＥＭ−ＷＤＸを用いて分析し、平均径０.１ ミクロンの細孔部とＡｌの痕跡、さらにＶの析出物、及びＬｉＣｏ1-XＶXＯ2(ｘ＝０〜０.５)の母相を確認した。これにフッ素系結着剤を加えてＡｌ箔上に塗布し、ローラープレスにより所定の厚さの電極を得た。負極には、カーボン負極を用いた。これらの電極により単三型の密閉型リチウム電池を作製し容量を測定した。電池容量は６００ｍＡｈで設計した。０.３ＣｍＡ充電後０.２ＣｍＡ放電の容量は７５０ｍＡｈと高く、サイクル寿命は640回と長い。３ＣｍＡ放電では８８％，３ＣｍＡ充電では８５％の容量が得られ、５８０Ｗ／ｌの出力で１５分以上の放電が可能であった。電池を解体し、粒子のＳＥＭ観察をしたところ、Ｖ析出粒子内に複数個の細かなクラックが観察され、Ｘ線回折の測定結果より、ＬｉXＶYＯ2 のピークが観察された。この時のＶ析出物の膨張率は１４％であり、母相の膨張率は２０％であった。ＬｉXＶYＯ2 単独での放電容量は５０ｍＡｈ／ｇであり、母相の放電容量は１５０ｍＡｈ／ｇであった。よって放電容量比は、(母相)／(ＬｉXＶYＯ2)が３.０ である。また、Ｘ線回折の測定から得られた充電後の格子体積の膨張率の比は、
（母相)／(ＬｉXＶYＯ2）が１.４３である。
【０１４６】
（実施例７）
負極に水素吸蔵合金としてＴｉ0.2Ｚｒ0.8Ｎｉ1.1Ｍｎ0.6Ｖ0.2 合金を用い平均粒径が１０〜０.１ミクロンのＢを原子比で０.１から０.０１ 添加し、実施例１と同様にして合金を作製した。合金は平均粒径が５０ミクロンの粒子に粉砕した。実施例１と同様にして細孔部を作製した。このとき得られた細孔部の平均径は２５〜０.４ ミクロン（合金の平均粒径の２分の１〜１５０分の１）であった。これを実施例１と同様にして電極を作製し、単三型の密閉型ニッケル−金属水素化物電池を作製し容量を測定した。図８に細孔部の平均径と３ＣｍＡ充電および３ＣｍＡ放電での容量比との関係を示す。０.３ＣｍＡ 充電後０.２ＣｍＡ 放電の容量は１１００〜９２０ｍＡｈと高く、サイクル寿命は６８０〜
５００回と長い。３ＣｍＡ放電では９５〜７５％、３ＣｍＡ充電では９８〜７５％と高く、５８０Ｗ／ｌの出力で１５分以上の放電が可能であった。細孔部の平均径が合金の平均粒径の５分の１〜５０分の１で特に容量が高かった。
【０１４７】
（比較例７）
負極に水素吸蔵合金としてＴｉ0.2Ｚｒ0.8Ｎｉ1.1Ｍｎ0.6Ｖ0.2 合金を用い平均粒径が０.０５ミクロンのＢを原子比で０.１添加し、実施例１と同様にして合金を作製した。合金は平均粒径が５０ミクロンの粒子に粉砕した。実施例１と同様にして細孔部を作製した。このとき得られた細孔部の平均径は０.３ ミクロン以下（合金の平均粒径の１５０分の１より小）であった。これを実施例１と同様にして電極を作製し、単三型の密閉型ニッケル−金属水素化物電池を作製し容量を測定した。図８に細孔部の平均径と３ＣｍＡ充電および３ＣｍＡ放電での容量比との関係を示す。０.３ＣｍＡ充電後０.２ＣｍＡ放電の容量は９５０〜９１０ｍＡｈと高く、サイクル寿命は５２０〜４８０回と長いが、３ＣｍＡ放電では４５〜６５％，３ＣｍＡ充電では５５〜６８％と低い。
【０１４８】
（比較例８）
負極に水素吸蔵合金としてＴｉ0.2Ｚｒ0.8Ｎｉ1.1Ｍｎ0.6Ｖ0.2 合金を用い平均粒径が１５ミクロンのＢを原子比で０.１ 添加し、実施例１と同様にして合金を作製した。合金は平均粒径が５０ミクロンの粒子に粉砕した。実施例１と同様にして細孔部を作製した。このとき得られた細孔部の平均径は３０ミクロン以上(合金の平均粒径の２分の１より大)であった。これを実施例１と同様にして電極を作製し、単三型の密閉型ニッケル−金属水素化物電池を作製し容量を測定した。図８に細孔部の平均径と３ＣｍＡ充電および３CmA放電での容量比との関係を示す。０.３ＣｍＡ充電後０.２ＣｍＡ放電の容量は９７０〜
９２０ｍＡｈと高く、サイクル寿命は５００〜４５０回と長いが、３ＣｍＡ放電では４５〜６３％，３ＣｍＡ充電では６６〜４８％と低い。
【０１４９】
（実施例８）
負極に水素吸蔵合金としてＴｉ0.2Ｚｒ0.8Ｎｉ1.1Ｍｎ0.6Ｖ0.2Ｂx(Ｘ＝０.０１〜0.8)合金を用いて実施例１と同様にして細孔部を作製した。このとき得られた細孔部の占める割合は粒子表面積に対し０.１５から８０％であり、粒子体積に対し０.２から６０％であった。これを実施例１と同様にして電極を作製し、単三型の密閉型ニッケル−金属水素化物電池を作製し容量を測定した。図９に粒子表面積に対し細孔部断面積の占める割合と３ＣｍＡ充電および３ＣｍＡ放電での容量比との関係を、図１０に粒子体積に対する細孔部体積の占める割合と３ＣｍＡ充電および３ＣｍＡ放電での容量比との関係を示す。０.３ＣｍＡ充電後０.２ＣｍＡ 放電の容量は１５５０〜１４２０ｍＡｈと高く、サイクル寿命は５８０〜４３０回と長い。３ＣｍＡ放電では９５〜７５％，３ＣｍＡ充電では９８〜
７５％と高く、細孔部の占める割合が粒子表面積に対し１０から５０％、もしくは粒子体積に対し１から４０％で特に容量が高かった。
【０１５０】
（比較例９）
負極に水素吸蔵合金としてＴｉ0.2Ｚｒ0.8Ｎｉ1.1Ｍｎ0.6Ｖ0.2Ｂx（Ｘ＝０.００１〜０.００５，Ｘ＝１.０〜１.８）合金を用いて実施例１と同様にして細孔部を作製した。このとき得られた細孔部の占める割合は粒子表面積に対し０.０３％ であり、粒子体積に対しては０.１％ であった。これを実施例１と同様にして電極を作製し、単三型の密閉型ニッケル−金属水素化物電池を作製し容量を測定した。図９に粒子表面積に対し細孔部断面積の占める割合と３ＣｍＡ充電および３ＣｍＡ放電での容量比との関係を、図１０に粒子体積に対する細孔部体積の占める割合と３ＣｍＡ充電および３ＣｍＡ放電での容量比との関係を示す。０.３ＣｍＡ充電後０.２ＣｍＡ放電の容量は１４００ｍＡｈと高いが、サイクル寿命は３２０回と短い。３ＣｍＡ放電では５０％，３ＣｍＡ充電では５５％と低い。
【０１５１】
（比較例１０）
負極に水素吸蔵合金としてＴｉ0.2Ｚｒ0.8Ｎｉ1.1Ｍｎ0.6Ｖ0.2Ｂx(Ｘ＝１.０〜１.８)合金を用いて実施例１と同様にして細孔部を作製した。このとき得られた細孔部の占める割合は粒子表面積に対し９０％であり、粒子体積に対しては７０％であった。これを実施例１と同様にして電極を作製し、単三型の密閉型ニッケル−金属水素化物電池を作製し容量を測定した。図９に粒子表面積に対し細孔部断面積の占める割合と３ＣｍＡ充電および３ＣｍＡ放電での容量比との関係を、図１０に粒子体積に対する細孔部体積の占める割合と３ＣｍＡ充電および３ＣｍＡ放電での容量比との関係を示す。０.３ＣｍＡ充電後０.２ＣｍＡ放電の容量は１１２０ｍＡｈとやや低く、サイクル寿命は３００回と短い。３CmA放電では５５％，３ＣｍＡ充電では６０％と低い。
【０１５２】
（実施例９）
負極に水素吸蔵合金として表１に示す合金を用いて偏析相を形成した。偏析相中のＡｌ，Ｖ，Ｍｎ，Ｓｎ，Ｂ，Ｍｇ，Ｍｏ，Ｗ，Ｚｒ，Ｋ，Ｎａ，Ｌｉ，Ｎｉ，Ｔｉは３０重量％以上を含む。これを酸，アルカリ，酸化剤，還元剤を含む水溶液で５０℃１ｈ溶解処理し、水洗した後、実施例１と同様にして電極を作製し、単三型の密閉型ニッケル−金属水素化物電池を作製し容量を測定した。表１に結果を示す。０.３ＣｍＡ充電後０.２ＣｍＡ放電の容量は１５１０〜１４００ｍＡｈと高く、サイクル寿命は５５０〜４８０回と長い。３ＣｍＡ放電では９５〜７８％，３ＣｍＡ充電では９８〜８８％と高い。
【０１５３】
【表１】
2005050800.tif 000003
【０１５４】
（実施例１０）
負極にカーボン材料として黒鉛粉末を用いた。これを平均粒径が０.１ ミクロン以下に粉砕し、０.０１ミクロンの表２に示す粉末を０.２重量％添加して３０００℃で５ｈ混合しながら熱処理した。その後粉砕して本発明の粉を得た。これを硝酸水溶液で７０℃２ｈ溶解処理し十分に水洗した後ＳＥＭ−ＷＤＸを用いて分析し、平均径０.０１ ミクロンの細孔部を形成していることを確認した。実施例３と同様に単三型の密閉型リチウム電池を作製し容量を測定した。表２に結果を示す。０.３ＣｍＡ 充電後０.２ＣｍＡ 放電の容量は７５０〜６７０ｍＡｈと高く、サイクル寿命は５２０〜４８０回と長い。３ＣｍＡ放電では８５〜８２％，３ＣｍＡ充電では８５〜７９％と容量が高い。
【０１５５】
【表２】
2005050800.tif 000004
【０１５６】
（比較例１１）
負極にカーボン材料として黒鉛粉末を用いた。これを平均粒径が０.１ ミクロン以下に粉砕し、０.０１ ミクロン鉄粉末を５５重量％添加して３０００℃で５ｈ混合しながら熱処理した。これを硝酸水溶液で７０℃２ｈ溶解処理し十分に水洗した後ＳＥＭ−ＷＤＸを用いて分析し、平均径０.０８ ミクロンの細孔部を形成していることを確認した。実施例３と同様に単三型の密閉型リチウム電池を作製し容量を測定した。０.３ＣｍＡ充電後0.2ＣｍＡ放電の容量は４７０ｍＡｈと低く、サイクル寿命は３８０回と短い。３ＣｍＡ放電では５０〜７１％，３ＣｍＡ充電では５５〜６４％と容量が低い。
【０１５７】
（比較例１２）
負極にカーボン材料として黒鉛粉末を用いた。これを平均粒径が０.１ ミクロン以下に粉砕し、０.０１ミクロン鉄粉末を０.０１重量％添加して３０００℃で５ｈ混合しながら熱処理した。これを硝酸水溶液で７０℃２ｈ溶解処理し十分に水洗した後ＳＥＭ−ＷＤＸを用いて分析し、平均径０.００４ ミクロンの細孔部を形成していることを確認した。実施例３と同様に単三型の密閉型リチウム電池を作製し容量を測定した。０.３ＣｍＡ 充電後０.２ＣｍＡ 放電の容量は６７０ｍＡｈと高いが、サイクル寿命は２８０回と短く、３ＣｍＡ放電では５７〜７２％，３ＣｍＡ充電では５５〜６９％と容量が低い。
【０１５８】
（実施例１１）
正極に導電性高分子材料としてポリアセチレン粉末を用いた。これを平均粒径が０.１ミクロン以下に粉砕し、０.０５ミクロンの表３に示す粉末を０.２重量％添加して３００〜５００℃で５ｈ混合しながら熱処理した。その後粉砕して本発明大きさの粉を得た。これを硝酸水溶液で７０℃２ｈ溶解処理し十分に水洗した後ＳＥＭ−ＷＤＸを用いて分析し、平均径０.０８ ミクロンの細孔部を形成していることを確認した。塩素ガスやフッ素ガスを流して析出相を反応，蒸発させることによっても、同種の結果が得られた。これにフッ素系結着剤を加えてＡｌ箔上に塗布し、ローラープレスにより所定の厚さの電極を得た。負極には、カーボン負極を用いた。これらの電極により単三型の密閉型リチウム電池を作製し容量を測定した。電池容量は５００ｍＡｈで設計した。表３に結果を示す。０.３ ＣｍＡ充電後０.２ＣｍＡ 放電の容量は６４０〜５７０ｍＡｈと高く、サイクル寿命は
６７０〜４９０回と長い。３ＣｍＡ放電では９１〜８１％，３ＣｍＡ充電では８７〜７８％の容量が得られた。
【０１５９】
【表３】
2005050800.tif 000005
【０１６０】
（実施例１２）
負極に導電性高分子材料としてポリアセン粉末を用いた。これを平均粒径が０.１ ミクロン以下に粉砕し、０.０１ミクロンの表４に示す粉末を０.２重量％添加して１０００〜３０００℃で５ｈ混合しながら熱処理した。これを硝酸水溶液で７０℃２ｈ溶解処理し十分に水洗した後ＳＥＭ−ＷＤＸを用いて分析し、平均径０.０２ ミクロンの細孔部を形成していることを確認した。塩素ガスやフッ素ガスを流して析出相を反応，蒸発させることによっても、同種の結果が得られた。これにフッ素系結着剤を加えて銅箔上に塗布し、ローラープレスにより所定の厚さの電極を得た。正極には、ＬｉＣｏＯ2 を主成分とする電極を用いた。これらの電極により単三型の密閉型リチウム電池を作製し容量を測定した。電池容量は６００ｍＡｈで設計した。表４に結果を示す。０.３ＣｍＡ充電後０.２ＣｍＡ放電の容量は８６０〜７００ｍＡｈと高く、サイクル寿命は７００〜５８０回と長い。３ＣｍＡ放電では９３〜８８％，３ＣｍＡ充電では９０〜８２％の容量が得られた。
【０１６１】
【表４】
2005050800.tif 000006
【０１６２】
（実施例１３）
負極に表５に示す合金を用いた。合金は１１００℃から１５００℃の間で溶解し、これを０.０１℃／minから０.５℃／minの速度で冷却し、３００℃から５００℃の範囲で２ｈほど焼鈍して得た。これを平均粒径が５０ミクロン以下に粉砕し、硝酸水溶液で７０℃
２ｈ溶解処理し十分に水洗した後ＳＥＭ−ＷＤＸを用いて分析し、平均径２ミクロンの細孔部を形成していることを確認した。塩素ガスやフッ素ガスを流して析出相を反応，蒸発させることによっても、同種の結果が得られた。これにフッ素系結着剤を加えて銅箔上に塗布し、ローラープレスにより所定の厚さの電極を得た。正極には、ＬｉＣｏＯ2 を主成分とする電極を用いた。これらの電極により単三型の密閉型リチウム電池を作製し容量を測定した。電池容量は６００ｍＡｈで設計した。表５に結果を示す。０.３ＣｍＡ 充電後０.２ＣｍＡ 放電の容量は７６０〜７００ｍＡｈと高く、サイクル寿命は５３０〜４８０回と長い。３ＣｍＡ放電では９１〜８５％，３ＣｍＡ充電では９８〜８８％の容量が得られた。
【０１６３】
【表５】
2005050800.tif 000007
【０１６４】
（実施例１４）
正極に表６に示す酸化物及び硫化物を用いた。これを平均粒径が１ミクロン以下に粉砕し、０.１ ミクロンの表６に示す粉末を０.２ 重量％添加して９００〜３００℃で５ｈ混合しながら熱処理した。その後粉砕して本発明大きさの粉を得た。これを硝酸水溶液で
７０℃２ｈ溶解処理し十分に水洗した後ＳＥＭ−ＷＤＸを用いて分析し、平均径０.２ ミクロンの細孔部を形成していることを確認した。塩素ガスやフッ素ガスを流して析出相を反応，蒸発させることによっても、同種の結果が得られた。これにフッ素系結着剤を加えてＡｌ箔上に塗布し、ローラープレスにより所定の厚さの電極を得た。負極には、カーボン負極を用いた。これらの電極により単三型の密閉型リチウム電池を作製し容量を測定した。電池容量は６００ｍＡｈで設計した。表６に結果を示す。０.３ＣｍＡ充電後０.２
ＣｍＡ放電の容量は７７０〜６８０ｍＡｈと高く、サイクル寿命は６４０〜４９０回と長い。３ＣｍＡ放電では９０〜８１％，３ＣｍＡ充電では８５〜７８％の容量が得られた。
【０１６５】
【表６】
2005050800.tif 000008
【０１６６】
（実施例１５）
負極に水素吸蔵合金として表７に示す二種類の相を含有する合金を用い、Ｂを１ｗｔ％添加した。合金の作製方法は、溶解法，メカニカルアロイング法，メカニカルグライディング法，溶湯急冷法，粉霧法を用いて行い、６５０〜１１００℃の熱処理を施した。これをＫＯＨ水溶液で６０〜１００℃，１〜５０ｈ溶解処理し、水洗した後、本発明の細孔の形成を確認した。実施例１と同様にして電極を作製し、単三型の密閉型ニッケル−金属水素化物電池を作製し容量を測定した。表７に結果を示す。０.３ＣｍＡ充電後０.２ＣｍＡ放電の容量は１５６０〜１４００ｍＡｈと高く、サイクル寿命は１０２０〜８８０回と長い。３ＣｍＡ放電では９７〜７７％，３ＣｍＡ充電では９８〜７９％と高い。電池を解体し、電極をＳＥＭ観察したところ微細なクラックが生成していることを確認した。
【０１６７】
【表７】
2005050800.tif 000009
【０１６８】
（実施例１６）
負極にカーボン材料として表８に示す二種類の相を含有する材料を用い、Ｂを１ｗｔ％添加し、５００〜２６００℃の熱処理を施した。これをＫＯＨ水溶液と水素化硼素ナトリウム水溶液の混合溶液で５０〜１００℃１〜５０ｈ溶解処理し、水洗した後、プロピレンカーボネートとジメトキシエタンの混合溶液で３０〜６０℃１〜５０ｈ処理し、本発明の細孔の形成を確認した。実施例３と同様にして電極を作製し、単三型の密閉型リチウム電池を作製し容量を測定した。表８に結果を示す。０.３ＣｍＡ 充電後０.２ＣｍＡ 放電の容量は８３０〜６１０ｍＡｈと高く、サイクル寿命は９８０〜７８０回と長い。３ＣｍＡ放電では９３〜８３％，３ＣｍＡ充電では９５〜８６％と高い。電池を解体し、電極を
ＳＥＭ観察したところ微細なクラックが生成していることを確認した。
【０１６９】
【表８】
2005050800.tif 000010
【０１７０】
（実施例１７）
正極に酸化物及び硫化物として表９に示す二種類の相を含有する材料を用い、Ｂを１
ｗｔ％添加し、２５０〜６００℃の熱処理を施した。これを酢酸水溶液で５０〜１００℃１〜５０ｈ溶解処理し、水洗した後、本発明の細孔の形成を確認した。実施例３と同様にして電極を作製し、単三型の密閉型リチウム電池を作製し容量を測定した。表９に結果を示す。０.３ＣｍＡ充電後０.２ＣｍＡ放電の容量は８１０〜６８０ｍＡｈと高く、サイクル寿命は８２０〜５８０回と長い。３ＣｍＡ放電では９５〜８０％，３ＣｍＡ充電では
９８〜８２％と高い。電池を解体し、電極をＳＥＭ観察したところ微細なクラックが生成していることを確認した。
【０１７１】
【表９】
2005050800.tif 000011
【０１７２】
（実施例１８）
負極にＮｂ0.1Ｚｒ0.9Ｎｉ1.1Ｍｎ0.6Ｖ0.2Ｃｏ0.1Ｂ0.03なる組成の水素吸蔵合金を用いた。合金の作製方法は、粉霧法（ガスアトマイズ法）を用いて１０〜１０００ppm の酸素を混入させたＡｒガス雰囲気中で粉霧し、６５０〜１１００℃の熱処理を施した。これの断面をＳＥＭ観察したところ、複数個の細孔を確認し、さらに、細孔部分の組成を調べたところ、酸素とＺｒからなる皮膜の形成を確認した。実施例１と同様にして電極を作製し、単三型の密閉型ニッケル−金属水素化物電池を作製し容量を測定した。０.３ＣｍＡ充電後０.２ＣｍＡ 放電の容量は１５４０ｍＡｈと高く、サイクル寿命は１０８０回と長い。３ＣｍＡ放電では９７％，３ＣｍＡ充電では８９％と高い。電池を解体し、電極を
ＳＥＭ観察したところ微細なクラックが生成していることを確認した。
【図面の簡単な説明】
【０１７３】
【図１】実施例１よりなる偏析相の分析結果を示す図である。
【図２】実施例１よりなる偏析相溶解後の分析結果を示す図である。
【図３】密閉電池の構造を示す図である。
【図４】比較例１よりなる合金の分析結果を示す図である。
【図５】比較例１よりなる合金の溶解後の分析結果を示す図である。
【図６】実施例２よりなる偏析相の分析結果を示す図である。
【図７】実施例２よりなるクラック形成を示す図である。
【図８】実施例７，比較例７，８よりなる合金平均粒径に対する細孔部平均径の比率と容量比との関係を示す表である。
【図９】実施例８，比較例９，１０よりなる細孔部面積の粒子表面積に対する割合と容量比との関係を示す表である。
【図１０】実施例８，比較例９，１０よりなる細孔部体積の粒子体積に対する割合と容量比との関係を示す表である。
【符号の説明】
【０１７４】
１…実施例１の合金のＳＥＭ写真、２…実施例１の合金の各元素の面分析、３…実施例１の合金の溶解後のＳＥＭ写真、４…実施例１の合金の溶解後の各元素の面分析、５…正極、６…負極、７…セパレータ、８…電池缶、９…比較例１の合金のＳＥＭ写真、１０…比較例１の合金の各元素の面分析、１１…比較例１の合金の溶解後のＳＥＭ写真、１２…比較例１の合金の溶解後の各元素の面分析、１３…実施例２の合金のＳＥＭ写真、１４…実施例２の合金の各元素の面分析、１５…実施例２の合金の溶解後のＳＥＭ写真。
【図１】
2005050800.tif 000012
【図２】
2005050800.tif 000013
【図３】
2005050800.tif 000014
【図４】
2005050800.tif 000015
【図５】
2005050800.tif 000016
【図６】
2005050800.tif 000017
【図７】
2005050800.tif 000018
【図８】
2005050800.tif 000019
【図９】
2005050800.tif 000020
【図１０】
2005050800.tif 000021